ГИПСОВАЯ КОМПОЗИЦИЯ ДЛЯ МАТЕРИАЛА ДЛЯ ПОКРЫТИЙ, ОТВЕРДЕВАЮЩЕГО В ВОЗДУШНО-СУХОЙ СРЕДЕ, МАТЕРИАЛ ДЛЯ ПОКРЫТИЙ НА ОСНОВЕ ГИПСА И СПОСОБ НАНЕСЕНИЯ МАТЕРИАЛА ДЛЯ ПОКРЫТИЙ НА ОСНОВЕ ГИПСА
GYPSUM COMPOSITION FOR THE MATERIAL HARDENING IN THE AIR-DRY ENVIRONMENT, THE GYPSUM-BASED COATING MATERIAL AND THE METHOD OF APPLYING THE GYPSUM-BASED COATING MATERIAL

Область техники
[0001] Настоящее изобретение относится к гипсовой композиции материала для покрытий отвердевающего типа, к материалу для покрытий на основе гипса и способу нанесения материала для покрытий на основе гипса.
Предшествующий уровень техники
[0002] Влажный способ нанесения представляет собой известный способ нанесения для формирования покровного слоя на поверхностях стен, полов, потолков и пр. здания с помощью материала для покрытий, такого как штукатурка. При влажном способе нанесения получают влажный материал для покрытий в форме кашицы путем замешивания композиции, содержащей неорганический порошок, такой как известково-цементный раствор, известковый штукатурный раствор, гипс или диатомит в качестве основы, с водой, и формируют покровный слой способом, таким как покрытие поверхности стен внутренней отделки, стен внешней отделки здания и т.п. влажным материалом для покрытий с помощью штукатурной лопатки (нанесение покрытия лопаткой). В частности, в качестве материала для покрытий для окончательной внутренней отделки стен или внешней отделки стен здания, широко применяются материалы для покрытий на основе известковой штукатурки и материалы для покрытий на основе гипса для обеспечения надлежащих конструктивных характеристик поверхностей стен. В общем случае, каждый из этих влажных материалов для покрытий изготовлен в виде продукта, такого как композиция в форме порошка, и такой продукт применяют путем замешивания с водой на строительной площадке.
[0003] Например, в Патентной литературе 1 раскрыт способ для подавления неравномерности окрашивания в покровном слое цветной известковой штукатурки за счет применения композиции цветной известковой штукатурки, содержащей известь, белый пигмент, цветной пигмент, связующее вещество и воду, для образования покровного слоя. В Патентной литературе 2 раскрыт материал для покрытий для поверхности стен, который получают смешиванием неорганического порошка с диаметром частиц 0,1 мм или менее, гипса с диаметром частиц 0,1 мм или менее, волокон с диаметром сечения 5-15 мкм и длиной 3-10 мм, водорастворимой пастообразной массы и синтетической смолы, каждый компонент в заранее определенном соотношении. В Патентной литературе 3 раскрыто изобретение, относящееся к сухой гипсовой композиции и материалу для покрытий на основе гипса, каждый из которых содержит полуводный гипс, пигмент и в заранее определенном соотношении модификатор конкретных свойств, при этом указанную сухую гипсовую композицию и материал для покрытий на основе гипса контролируют таким образом, чтобы дигидрат гипса, который будет получен за счет гидратации полуводного гипса, приобрел структуру плоских кристаллов с соотношением сторон от 1 до 9.
Перечень ссылок
Патентная литература
[0004]
Патентная литература 1: Патент Японии, выложенный для всеобщего ознакомления под №2004-315363.
Патентная литература 2: Патент Японии, выложенный для всеобщего ознакомления под №2009-249271.
Патентная литература 3: Международная публикация №WO 2012077523.
Сущность изобретения
Техническая задача
[0005] Как описано в Патентной литературе 2, окончательную отделку ровной поверхности легко проводить способом нанесения покрытия поверхности стены материалом для покрытий на основе известковой штукатурки с помощью лопатки. Соответственно, в случае когда формируют гладкий покровный слой путем нанесения тонкого покрытия материалом для покрытий, в частности при осуществления тонкого покрытия с помощью материала для покрытий таким образом, чтобы толщина покровного слоя составляла 3 мм или менее, обычно применяют материалы для покрытий на основе известковой штукатурки, а не материалы для покрытий на основе гипса.
[0006] Однако, в случае если применяют материалы для покрытий на основе известковой штукатурки, известковая штукатурка имеет рН в щелочном диапазоне и, кроме этого, в ходе работ по нанесению материала для покрытий на основе известковой штукатурки может рассеиваться пыль, и поэтому работы следует проводить более аккуратно, по сравнению с обычно принятыми мерами предосторожности для рабочих. С другой стороны, имеются преимущества применения материалов для покрытий на основе гипса, поскольку для них легко доводить значение рН в диапазоне около нейтрального; имеется преимущество с точки зрения вышеописанной безопасности; и материалы для покрытий на основе гипса легко сцепляются с субстратом, таким как ткань (обои) или гипсовая панель.
[0007] Однако, в соответствии с исследованиями, проведенными авторами настоящего изобретения, было обнаружено, что если используют материал для покрытий на основе гипса так называемого схватывающегося типа, в котором полуводный гипс подвергается реакции гидратации, для осуществления тонкого покрытия, так чтобы толщина покрытия составляла, например, 3 мм или менее, имеется тенденция к появлению неравномерности окраски в покровном слое, сформированном за счет схватывания материала для покрытий на основе гипса.
[0008] Таким образом, цель настоящего изобретения - предложить гипсовую композицию для материала для покрытий отвердевающего типа, которая, при ее превращении в материал для покрытий на основе гипса посредством добавления воды, способна формировать покровный слой, в котором неравномерность окраски подавлена, даже если покровный слой тонкий и гладкий.
Решение задачи
[0009] В случае если осуществляют тонкое покрытие с помощью материала для покрытий на основе гипса, процесс формирования покровного слоя сопровождается как процессом схватывания за счет реакции гидратации полуводного гипса в материале для покрытий, так и процессом схватывания за счет высыхания вследствие абсорбции воды, скрыто присутствующей в материале для покрытий, подложкой в качестве субстрата или вследствие выпаривания воды, скрыто присутствующей в материале для покрытий, в воздух. Считается, что если количество воды, необходимое для реакции гидратации полуводного гипса, становится недостаточным из-за абсорбции воды, присутствующей в материале для покрытий, подложкой в качестве субстрата или из-за испарения воды, присутствующей в материале для покрытий, в воздух, до того момента, как полуводный гипс в материале для покрытий вступит в реакцию гидратации, возможно возникновение так называемого "пересушивания", которое относится к явлению, при котором в материале для покрытий остается не прореагировавший полуводный гипс, образовавшийся при схватывании материала для покрытий на основе гипса. Авторы настоящего изобретения рассмотрели возможность того, что в покровном слое, образованном за счет частичной или неравномерной реакции гидратации полуводного гипса вследствие пересушивания, вышеописанная неравномерность окраски возникает между участками, в которых полуводный гипс прореагировал (участки пересушивания) и участков, в которых полуводный гипс не прореагировал.
[0010] Таким образом, авторы настоящего изобретения решили исследовать, как сделать протекание реакции гидратации полуводного гипса затруднительным, изменив путь рассуждений независимо от способа схватывания, при котором образуется схватившийся слой за счет реакции гидратации полуводного гипса, что считалось общеизвестным фактом для традиционных материалов для покрытий на основе гипса. Как результат, авторы настоящего изобретения завершили настоящее изобретение, обнаружив, что при использовании материала для покрытий на основе гипса, получаемого добавлением воды к гипсовой композиции, составленной таким образом, чтобы сделать протекание реакции гидратации полуводного гипса затруднительным, имеется тенденция к неожиданному подавлению неравномерности окраски в покровном слое, сформированным из материала для покрытий на основе гипса за счет схватывания материала для покрытий на основе гипса.
[0011] Настоящее изобретение предлагает гипсовую композицию для материала для покрытий отвердевающего типа, включающую: полуводный гипс со средним диаметром частиц 50 мкм или менее; карбонат кальция со средним диаметром частиц 50 мкм или менее; и замедлитель схватывания; в которой содержание карбоната кальция составляет от 10 до 400 массовых частей, а содержание замедлителя схватывания составляет 0,1 массовых частей или более, по отношению к 100 массовым частям полуводного гипса.
Полезные эффекты изобретения
[0012] Согласно настоящему изобретению, можно предложить гипсовую композицию для материала для покрытий отвердевающего типа, которая при превращении в материал для покрытий на основе гипса за счет добавления воды способна формировать покровный слой, в котором подавлена неравномерность окраски, даже если покровный слой тонкий и гладкий.
Краткое описание фигур
[0013]
[Фиг. 1] На Фиг. 1 показана порошковая рентгеновская дифрактограмма покровного слоя на основе гипса тестового образца 2.
[Фиг. 2] На Фиг. 2 показана порошковая рентгеновская дифрактограмма покровного слоя на основе гипса тестового образца 12.
Описание воплощений
[0014] Здесь и далее будут описаны воплощения настоящего изобретения; тем не менее, настоящее изобретение не ограничено следующими далее воплощениями.
[0015] Гипсовая композиция для материала для покрытий Как описано выше, в результате исследований, проведенных авторами настоящего изобретения, было обнаружено, что если используют материал для покрытий на основе гипса отвердевающего типа, включающий полуводный гипс, для нанесения тонкого покрытия таким образом, чтобы толщина покрытия составляла 3 мм или менее, то имеется склонность к образованию покровного слоя с неравномерной окраской. Авторы настоящего изобретения провели исследование причины возникновения неравномерности окраски и заключили, что неравномерности окраски возникает, поскольку есть вероятность пересушивания, при котором не прореагировавший полуводный гипс остается в покровном слое, образованном за счет схватывания материала для покрытий на основе гипса, что обусловлено абсорбцией воды, присутствующей в материале для покрытий, подложкой в качестве субстрата или испарением воды, присутствующей в материале для покрытий, в воздух, при этом адсорбция или испарение происходят в случае тонкого покрытия. Считается, что в покровном слое, образованном за счет частичной или неравномерной реакции гидратации полуводного гипса из-за такого пересушивания, возникает вышеописанная неравномерность окраски между участками, в которых полуводный гипс прореагировал (участки пересушивания), и участками, в которых полуводный гипс не прореагировал.
Считается, что такая выше описанная неравномерность окраски может возникать в случае гипсовой композиции, у которой время начала схватывания реакции гидратации полуводного гипса в материале для покрытий наступает раньше, чем проходит время, требуемое для окончания сухого схватывания материала для покрытий (здесь и далее обозначаемое также как "время окончания сухого схватывания") из-за абсорбции воды, присутствующей в материале для покрытий, подложкой в качестве субстрата или из-за испарения воды в воздух, когда добавляют воду к гипсовой композиции для материала для покрытий с целью приготовления материала для покрытий на основе гипса.
[0016] Материалы для покрытий на основе гипса традиционно применяются как материалы для покрытий схватывающегося типа, которые схватываются за счет фазового перехода от полуводного гипса к дигидрату гипса, вызванного добавлением воды к полуводному гипсу, чтобы обеспечить возможность реакции гидратации, с учетом их способности сцепляться с субстратом и прочности покровного слоя. Тем не менее, авторы настоящего изобретения рискнули провести исследование, как сделать протекание реакции гидратации полуводного гипса затруднительным, изменив путь рассуждений независимо от способа схватывания, что считалось общеизвестным фактом в отношении традиционных материалов для покрытий на основе гипса, и авторы настоящего изобретения попробовали применить гипсовую композицию, составленную таким образом, чтобы сделать протекание реакции гидратации полуводного гипса затруднительным. В результате выяснилось, что материал для покрытий на основе гипса, полученный добавлением воды к гипсовой композиции, неожиданно дает возможность сформировать покровный слой, который демонстрирует достаточную сцепляемость с субстратами и в котором неравномерность окраски подавлена.
Следует заметить, что в настоящем описании гипсовая композиция, составленная таким образом, чтобы сделать протекание реакции гидратации полуводного гипса затруднительным, означает гипсовую композицию, для которой при добавлении к ней воды с целью получения материала для покрытий на основе гипса, время окончания сухого схватывания материала для покрытий за счет абсорбции воды, присутствующей в материале для покрытий, подложкой в качестве субстрата или за счет испарения воды в воздух, наступает раньше, чем наступает время начала схватывания реакции гидратации полуводного гипса. В случае если время окончания схватывания наступает раньше, чем время начала схватывания реакции гидратации, реакция гидратации подавлена, потому что в окружении полуводного гипса нет достаточного количества воды, необходимого для реакции гидратации.
[0017] Иными словами, гипсовая композиция для материала для покрытий согласно одному воплощению настоящего изобретения (здесь и далее в некоторых случаях обозначаемая просто как "гипсовая композиция") включает: полуводный гипс со средним диаметром частиц 50 мкм или менее; карбонат кальция со средним диаметром частиц 50 мкм или менее; и замедлитель схватывания. В такой гипсовой композиции содержание карбоната кальция составляет от 10 до 400 массовых частей, а содержание замедлителя схватывания составляет 0,1 массовых частей или более, по отношению к 100 массовым частей полуводного гипса. Эту гипсовую композицию применяют для материала для покрытий на основе гипса отвердевающего типа.
[0018] Гипсовую композицию поданному воплощению удобно применять в качестве материала для покрытий на основе гипса, включающего воду. Гипсовая композиция, при ее превращении в материал для покрытий на основе гипса за счет добавления воды, позволяет сформировать покровный слой из материала для покрытий на основе гипса, и в частном случае, такая гипсовая композиция позволяет сформировать покровный слой путем нанесения материала для покрытий на основе гипса на подложку и сухого схватывания нанесенного материала для покрытий на основе гипса.
[0019] Гипсовая композиция включает полуводный гипс и карбонат кальция, каждый со средним диаметром частиц 50 мкм или менее, и определенное количество замедлителя схватывания, и поэтому позволяет сформировать тонкий и гладкий покровный слой с высокой прочностью поверхности. Таким образом, применение материала для покрытий на основе гипса, приготовленного путем добавления воды к гипсовой композиции, позволяет сформировать покровный слой, имеющей превосходные свойства в отношении устойчивости к царапанию и ударопрочности. Таким образом, если, например, покровный слой формируют путем нанесения материала для покрытий на основе гипса, приготовленного с использованием гипсовой композиции, на поверхность стены и сухого схватывания нанесенного материала для покрытий на основе гипса, можно сформировать поверхность стены, имеющую превосходные свойства в отношении устойчивости к царапанию и ударопрочности. Кроме того, следует вывод, что можно получить покровный слой с высокой прочностью поверхности, даже если этот покровный слой тонкий и гладкий, потому что в случае если полуводный гипс и карбонат кальция, каждый со средним диаметром частиц 50 мкм или менее, содержатся в определенном соотношении, они действуют синергически.
[0020] Кроме того, гипсовая композиция по настоящему воплощению включает 0,1 массовых частей или более замедлителя схватывания, по отношению к 100 массовым частей полуводного гипса, и поэтому реакция гидратации полуводного гипса в гипсовой композиции подавлена. Таким образом, применение гипсовой композиции по настоящему воплощению может подавлять частичную или неравномерную реакцию гидратации полуводного гипса и позволяет сформировать покровный слой, в котором полуводный гипс сохраняется почти полностью или почти равномерно. Таким образом, с помощью гипсовой композиции по настоящему воплощению можно подавить неравномерность окраски, возникающую в результате частичной или неравномерной реакции гидратации полуводного гипса, даже если покровный слой тонкий и гладкий.
[0021] Как описано выше, гипсовая композиция по настоящему воплощению составлена таким образом, чтобы при добавлении воды к гипсовой композиции реакция гидратации полуводного гипса в гипсовой композиции была подавлена, или более предпочтительно, при добавлении воды к гипсовой композиции, не допускалось протекание реакции гидратации. Этот состав можно также охарактеризовать путем структурного анализа с помощью рентгенодифракции или по времени начала схватывания реакции гидратации, как описано ниже.
4
2
4
2
[0022] Когда полуводный гипс (CaSO⋅1/2HO) подвергается реакции гидратации, полуводный гипс превращается в дигидрат гипса (CaSO⋅2HO). Известно, что на дифракционной рентгенограмме появляется отчетливый дифракционный пик с углом дифракции от 11 до 12° для дигидрата гипса, и появляется четкий дифракционный пик с углом дифракции от 14 до 15° для полуводного гипса. Из этой уже известной информации и по результатам порошкового рентгенодифракционного анализа покровного слоя, полученного путем нанесения замешанного продукта гипсовой композиции с водой и схватывания замешанного нанесенного продукта, можно проверить, составлена ли гипсовая композиция таким образом, чтобы реакция гидратации полуводного гипса в гипсовой композиции была подавлена (предпочтительно таким образом, чтобы время начала схватывания реакции гидратации наступало позже, чем время окончания сухого схватывания).
[0023] Иными словами, предпочтительно, чтобы гипсовая композиция по настоящему воплощению характеризовалась дифракционным пиком, относящимся к полуводному гипсу, который присутствовал в гипсовой композиции, и не характеризовалась дифракционным пиком, относящимся к дигидрату гипса, образующемуся при реакции гидратации полуводного гипса, в порошковом рентгенодифракционном анализе покровного слоя, полученного за счет добавления воды к гипсовой композиции и сухого схватывания полученной смеси. В настоящем описании термин "дифракционный пик, относящийся к дигидрату гипса, образующемуся при реакции гидратации полуводного гипса" означает дифракционный пик, относящийся к дигидрату гипса, образующемуся при реакции гидратации полуводного гипса, содержавшегося в гипсовой композиции до получения покровного слоя. В гипсовой композиции (и материале для покрытий на основе гипса) согласно одному воплощению настоящего изобретения, дигидрат гипса может содержаться в целях, например, его применения в качестве наполнителя или и т.п. В этом случае дифракционный пик, относящийся к дигидрату гипса, который изначально содержался в гипсовой композиции, может проявиться в порошковом рентгенодифракционном анализе покровного слоя, полученного за счет добавления воды к гипсовой композиции. Таким образом, можно проводить проверку состава с помощью выше описанного порошкового рентгенодифракционного анализа, если применяют гипсовую композицию, к которой не примешан дигидрат гипса, или, в случае гипсовой композиции, к которой дигидрат гипса примешан, если применяют гипсовую композиция, из которой дигидрат гипса был удален. Здесь и далее, в отношении дифракционных пиков в порошковом рентгенодифракционном анализе гипсовой композиции (материала для покрытий на основе гипса) согласно одному воплощению настоящего изобретения, будет сделано описание для случая, когда анализ проводят с использованием гипсовой композиции, не содержащей дигидрат гипса (например гипсовой композиции, в которую дигидрат гипса не замешан, или гипсовой композиции, из которой дигидрат гипса был удален). Следует заметить, что измерение путем порошкового рентгенодифракционного анализа можно проводить в условиях, описанных в Примерах, которые будут описаны позже.
[0024] С одной стороны, как в случае если тонкое покрытие осуществляют с помощью обычного материала для покрытий на основе гипса схватывающегося типа, в случае, когда в покровном слое происходит пересушивание, на порошковой рентгеновской дифрактограмме покровного слоя, сформированного за счет схватывания смеси из обычной гипсовой композиции и воды, появляется как дифракционный пик, относящийся к полуводному гипсу, так и дифракционный пик, относящийся к дигидрату гипса, образующемуся при реакции гидратации полуводного гипса. Кроме того, как в случае, когда осуществляют толстое покрытие обычным материалом для покрытий на основе гипса схватывающегося типа, в случае если пересушивание затруднено, и дигидрат гипса, образующийся при реакции гидратации полуводного гипса, образуется почти по всему покровному слою, дифракционный пик, относящийся к полуводному гипсу, не появляется, а появляется дифракционный пик, относящийся к дигидрату гипса.
[0025] Кроме того, измеряя время начала схватывания реакции гидратации, которая протекает при добавлении воды к гипсовой композиции, можно также проверить, составлена ли гипсовая композиция таким образом, чтобы реакция гидратации полуводного гипса в гипсовой композиции была подавлена (предпочтительно таким образом, чтобы время начала схватывания реакции гидратации наступало позже, чем время окончания сухого схватывания). Иными словами, в гипсовой композиции по настоящему воплощению время начала схватывания реакции гидратации, которая протекает при добавлении воды к гипсовой композиции, составляет 24 часа или более. Время начала схватывания реакции гидратации измеряют таким же образом, как в JIS А 6904, за исключением того, что нормальная консистенция, описанная в JIS А 6904, устанавливается при глубине проникновения 20±2 мм, а начальное схватывание, описанное в JIS A 6904, измеряют как время начала схватывания реакции гидратации в настоящем описании. В случае если время начала схватывания реакции гидратации составляет 24 часа или более (более предпочтительно 48 часа или больше), когда материал для покрытий на основе гипса получают за счет добавления воды в таком количестве, которое обычно используют для гипсовой композиции, вода в материале для покрытий на основе гипса абсорбируется подложкой до того, как начнется реакция гидратации, или вода в материале для покрытий на основе гипса испаряется в воздух, так что покровный слой легко образуется за счет сухого схватывания материала для покрытий на основе гипса.
[0026] Следует заметить, что термин "тонкое покрытие" в настоящем описании относится к нанесению покрытия толщиной примерно 3 мм или менее (например от 0,5 до 3 мм), принимая во внимание описание толщины покрытия тонкими материалами для покрытий и толстыми материалами для покрытий в литературе ("Coating materials for textured finishes of buildings" в JIS A 6909). Кроме того, аналогичным образом, термин "толстое покрытие" относится к нанесению покрытия толщиной примерно более чем 3 мм (например от 4 до 10 мм). Кроме того, термин "средний диаметр частиц" в настоящем описании относится к среднеобъемному диаметру (СО), который измеряют с помощью прибора, измеряющего распределение частиц по размеру, использующего способ лазерной дифракции/рассеяния. Далее будет более подробно описан состав гипсовой композиции по настоящему воплощению, отдельно по каждому компоненту в гипсовой композиции по настоящему воплощению.
4
2
4
[0027] Полуводный гипс представляет собой 1/2 гидрат сульфата кальция [CaSO⋅1/2HO], его называют также кальцинированный гипс. В настоящем описании "полуводный гипс" включает полуводный гипс α-типа и полуводный гипс β-типа, а также включает тип III безводного гипса (CaSO), потому что он легко превращается в полуводный гипс за счет адсорбции воды из воздуха. В качестве исходного гипсового материала для полуводного гипса можно применять любые природные продукты (например бассанит), побочные гипсовые продукты и гипсовые отходы. Часть исходного гипсового материала или весь такой материал, который будет включен в гипсовую композицию по настоящему воплощению, предпочтительно представляет собой гипсовые отходы, с точки зрения производственных затрат, содействия переработке отходов, защиты окружающей среды и т.п.
[0028] В гипсовой композиции по настоящему воплощению любой из типов или оба, полуводный гипс α-типа и полуводный гипс β-типа, каждый из которых получен кальцинированием на воздухе или в воде (включая водяной пар), предпочтительно применяются в виде полуводного гипса, а также предпочтительно применяют их смесь. Более предпочтительно применять полуводный гипс β-типа с точки зрения легкости доведения среднего диаметра частиц полуводного гипса до 50 мкм или менее. Следует заметить, что полуводный гипс α-типа можно получить, например, кальцинированием дигидрата гипса, например природного гипса, под давлением в воде или в парах воды с помощью автоклава. Кроме того, полуводный гипс β-типа можно получить кальцинированием дигидрата гипса, например природного гипса, при нормальном давлении на воздухе.
[0029] Для образования ровного покровного слоя с помощью материала для покрытий на основе гипса, полученного за счет добавления воды к гипсовой композиции по настоящему воплощению, применяют полуводный гипс со средним диаметром частиц 50 мкм или менее. Если применяют полуводный гипс со средним диаметром частиц более чем 50 мкм, поверхность покровного слоя, образованного путем сухого схватывания материала для покрытий на основе гипса, полученного за счет добавления воды к гипсовой композиции, может стать шероховатой, и прочность поверхности может быть снижена, что сделает эту поверхность подверженной к появлению царапин.
[0030] Полуводный гипс предпочтительно имеет средний диаметр частиц 40 мкм или менее, более предпочтительно 30 мкм или менее, с точки зрения образования еще более ровной поверхности. Нижний предел среднего диаметра частиц полуводного гипса особым образом не ограничен, но полуводный гипс предпочтительно имеет средний диаметр частиц 1 мкм или более, более предпочтительно 10 мкм или более, сточки зрения возможности пульверизации и производственных затрат.
[0031] Для образования ровного покровного слоя с помощью материала для покрытий на основе гипса, полученного за счет добавления воды к гипсовой композиции по настоящему воплощению, в гипсовой композиции используют карбонат кальция со средним диаметром частиц 50 мкм или менее. Если используют карбонат кальция со средним диаметром частиц более чем 50 мкм, поверхность покровного слоя, сформированного за счет сухого схватывания материала для покрытий на основе гипса, может стать шероховатой, и прочность поверхности может быть снижена, что сделает поверхность подверженной к появлению царапин. Если и карбонат кальция, и описанный ранее полуводный гипс, которые будут включены в гипсовую композицию, имеют средний диаметр частиц 50 мкм или менее, становится возможным сформировать ровный покровный слой с высокой прочностью поверхности.
[0032] Карбонат кальция предпочтительно имеет средний диаметр частиц 40 мкм или менее, более предпочтительно 30 мкм или менее, с точки зрения образования еще более гладкого покровного слоя. Нижний предел среднего диаметра частиц карбоната кальция особым образом не ограничен, но составляет предпочтительно 0,1 мкм или более, более предпочтительно 1 мкм или более, и еще более предпочтительно 10 мкм или более, с точки зрения возможности пульверизации и производственных затрат.
[0033] Содержание карбоната кальция в гипсовой композиции составляет от 10 до 400 массовых частей, по отношению к 100 массовым частей полуводного гипса. Если содержание карбоната кальция составляет менее чем 10 массовых частей, по отношению к 100 массовым частей полуводного гипса, поверхность покровного слоя, сформированного посредством сухого схватывания материала для покрытий на основе гипса, полученного за счет добавления воды к гипсовой композиции, становится склонной к образованию неровностей. Считается, что это происходит по следующей причине: если содержание полуводного гипса становится слишком большим относительно содержания карбоната кальция, то материал для покрытий на основе гипса, полученный за счет добавления воды к гипсовой композиции, становится липким при нанесении на подложку материала для покрытий на основе гипса с помощью лопатки, так что отделять материал для покрытий на основе гипса от лопатки становится затруднительным.
[0034] С другой стороны, если содержание карбоната кальция превышает 400 массовых частей, по отношению к 100 массовым частей полуводного гипса, поверхность покровного слоя, сформированного посредством сухого схватывания материала для покрытий на основе гипса, полученного за счет добавления воды к гипсовой композиции, может стать шероховатой, и покровный слой может иметь низкую прочность поверхности и может быть склонным к появлению царапин. Считается, что это происходит по следующей причине: если подложку покрывают с помощью лопатки материалом для покрытий на основе гипса, полученным за счет добавления воды к гипсовой композиции с содержанием карбоната кальция свыше 400 массовых частей, поверхностная сторона покровного слоя может становиться более твердой в ходе процесса, при котором формируется покровный слой посредством сухого схватывания материала для покрытий на основе гипса, что вносит отклонение от того, каким образом схватывается материал для покрытий на основе гипса, так что неровности, которые создаются лопаткой на поверхности покровного слоя при осуществлении покрытия с помощью лопатки, сложно удалить, даже если на эти неровности надавливают лопаткой.
[0035] Содержание карбоната кальция в гипсовой композиции по настоящему воплощению составляет предпочтительно от 10 до 300 массовых частей, более предпочтительно от 10 до 200 массовых частей, по отношению к 100 массовым частей полуводного гипса, с точки зрения получения гладкого покровного слоя с высокой прочностью поверхности.
[0036] В гипсовой композиции по настоящему воплощению замедлитель схватывания содержится в таком количестве, чтобы время окончания сухого схватывания наступало раньше, чем время начала схватывания реакции гидратации материала для покрытий на основе гипса, в целях подавления реакции гидратации полуводного гипса. Например, в случае если в качестве замедлителя схватывания применяют продукт распада белка, замедлитель схватывания содержится в гипсовой композиции в соотношении 0,1 массовых частей или более, по отношению к 100 массовым частей полуводного гипса. Если содержание замедлителя схватывания составляет менее чем 0,1 массовых частей, по отношению к 100 массовым частей полуводного гипса, существует вероятность того, что реакция гидратации произойдет в части полуводного гипса. В результате в этом случае существует вероятность того, что в покровном слое, сформированном посредством схватывания материала для покрытий на основе гипса, полученного за счет добавления воды к гипсовой композиции, возникнет неравномерность окраски, вызванная частичной или неравномерной реакцией гидратации полуводного гипса.
[0037] Верхний предел содержания замедлителя схватывания особым образом не ограничен, но того количества, которым реакция гидратации полуводного гипса может быть подавлена, достаточно, а если данное количество слишком велико, это вызовет увеличение стоимости, и существует вероятность того, что произойдет изменение цвета в части покровного слоя в тех случаях, когда замедлитель схватывания сам по себе имеет цвет. С этой точки зрения, содержание замедлителя схватывания составляет предпочтительно 15 массовых частей или менее, более предпочтительно 10 массовых частей или менее, и еще более предпочтительно 2 массовые части или менее, исходя из 100 массовых частей полуводного гипса. Таким образом, содержание замедлителя схватывания в гипсовой композиции составляет предпочтительно от 0,1 до 15 массовых частей, более предпочтительно от 0,1 до 10 массовых частей, и еще более предпочтительно от 0,1 до 2 массовых частей, на 100 массовых частей полуводного гипса. Содержание замедлителя схватывания в гипсовой композиции составляет более предпочтительно 0,2 массовых частей или более на 100 массовых частей полуводного гипса, с точки зрения облегчения дальнейшего подавления реакции гидратации полуводного гипса.
[0038] Следует заметить, что средний диаметр частиц замедлителя схватывания особым образом не ограничен, но среди замедлителей схватывания предпочтителен замедлитель схватывания с маленьким диаметром частиц, и в частности, замедлитель схватывания предпочтительно имеет средний диаметр частиц 50 мкм или менее, и замедлитель схватывания более предпочтительно имеет средний диаметр частиц, равный или меньший, чем средний диаметр частиц полуводного гипса и карбоната кальция.
[0039] В качестве замедлителя схватывания можно применять по меньшей мере один, выбранный из группы, состоящей из лимонной кислоты, янтарной кислоты, уксусной кислоты, яблочной кислоты, этилендиаминтетрауксусной кислоты, диэтилентриаминпентауксусной кислоты и их солей, а также сахарозы, крахмала и продуктов распада белка. Примеры иона, который составляет соль в солях лимонной кислоты, солях янтарной кислоты, солях уксусной кислоты, солях яблочной кислоты, солях этилендиаминтетрауксусной кислоты и солях диэтилентриаминпентауксусной кислоты, включают: ионы металла, такие как ион натрия, ион калия, ион лития, ион кальция и ион магния; и органические ионы аммония. В качестве продуктов распада белка можно использовать продукт, полученный путем гидролиза белка животного происхождения и/или растительного происхождения с помощью хлороводородной кислоты и т.п., и продукт, полученный разложением белка животного происхождения и/или растительного происхождения ферментом, таким как протеаза. Например, можно использовать продукт распада белка, такого как пептон, желатин, кератин, казеин, казеинат кальция, яичный альбумин, γ-глобулин или их смесь. Примеры имеющихся в продаже продуктов среди таких замедлителей схватывания включают "PLAST RETARD РЕ", торговое название, производства SICIT 2000 S.p.A.
[0040] Были использованы обычные материалы для покрытий на основе гипса в качестве материала для покрытий схватывающегося типа, в котором используется полуводный гипс и который схватывается за счет фазового перехода от полуводного гипса к дигидрату гипса при добавлении воды к материалу для покрытий, чтобы обеспечить протекание реакции гидратации полуводного гипса. В таких обычных материалах для покрытий на основе гипса схватывающегося типа, даже если замедлитель схватывания применяют на стадии, предшествующей нанесению на подложку, так чтобы полуводный гипс не претерпевал реакции гидратации, необходимо смешивать добавку, такую как ускоритель схватывания, который ускоряет реакцию гидратации, чтобы обеспечить протекание реакция гидратации полуводного гипса после нанесения. Напротив, гипсовая композиция по настоящему воплощению составлена таким образом, чтобы реакция гидратации полуводного гипса была подавлена, и ее применяют для материала для покрытий на основе гипса отвердевающего типа. Поэтому предпочтительно, чтобы гипсовая композиция согласно одному воплощению настоящего изобретения была по существу свободна от ускорителя схватывания. Гипсовую композицию, по существу свободную от ускорителя схватывания, можно тестировать по отсутствию четкого дифракционного пика, относящегося к дигидрату гипса, образующегося при реакции гидратации полуводного гипса, в порошковом рентгенодифракционном анализе материала для покрытий, полученного из смеси гипсовой композиции и воды.
[0041] Гипсовая композиция по настоящему воплощению представляет собой композицию, включающую в качестве основных компонентов описанные ранее полуводный гипс и карбонат кальция. В частности, соотношение общего содержания (% по массе) полуводного гипса и карбоната кальция в гипсовой композиции составляет предпочтительно 50% по массе или более, более предпочтительно 60% по массе или более, и еще более предпочтительно 70% по массе или более, исходя из общей массы содержания сухих веществ в гипсовой композиции. Кроме того, соотношение содержания (% по массе) каждого из компонентов: полуводного гипса, карбоната кальция и замедлителя схватывания, исходя из общей массы содержания сухих веществ в гипсовой композиции, можно задавать в следующих интервалах, на основании соотношения между описанными ранее содержаниями (частями по массе). Иными словами, отношение содержания полуводного гипса к содержанию сухих веществ гипсовой композиции составляет предпочтительно в интервале от 18 до 90% по массе, более предпочтительно в интервале от 20 до 90% по массе. В содержании сухих веществ гипсовой композиции, отношение содержания карбоната кальция составляет предпочтительно в интервале от 8 до 80% по массе, более предпочтительно в интервале от 8 до 70% по массе, а отношение содержания замедлителя схватывания составляет предпочтительно в интервале от 0,02 до 8% по массе.
[0042] Помимо выше описанных компонентов в гипсовой композиции по настоящему воплощению, могут содержаться различные добавки в пределах пока цель настоящего изобретения не нарушена. Примеры таких добавок включают пластичную смесь, красящее вещество, загуститель, пеногаситель, ускоритель схватывания, наполнитель, скелетный материал, агент, уменьшающий вес, добавку, уменьшающую водопотребность, водоотталкивающее средство, водоотталкивающее вспомогательное вещество, уловитель формальдегида, пенообразующее вещество, антифриз, противогрибковый агент, антикоррозионное средство, антисептик, антибактериальный агент, гермицид, модификатор вязкости, пластифицирующую добавку, лубрикант, скользящую добавку, агент для доведения рН, в также влагопоглощающий и влаговыделяющий материал.
[0043] В гипсовой композиции по настоящему воплощению предпочтительно содержится пластичная смесь. Если гипсовая композиция включает пластичную смесь, в случае когда покровный слой образуется посредством нанесения на подложку материала для покрытий на основе гипса, полученного за счет добавления воды к гипсовой композиции, и сухого схватывания нанесенного материала для покрытий, гипсовая композиция, включающая пластичную смесь улучшает плотность прилегания покровного слоя и сцепляемость с подложкой, и таким образом обеспечивает возможность повышения ровности и прочности поверхности.
[0044] Примеры пластичной смеси включают поливиниловый спирт; сополимеры винилового эфира и мономера этилена, такие как сополимер этилен-винилацетат (ЭВА), сополимер этилен-винилверсатат, и сополимер винилацетат-винилверсатат; полиакриловая кислота; винилацетат-акриловый сополимер; стирол-акриловый сополимер; сополимер стирол-бутадиен; винилацетат-винилверсатат-акриловый тройной сополимер; тройной сополимер винилацетат-винилверсатат-малеиновая кислота; и акриловый тройной сополимер. Можно применять одну или более из таких пластичных смесей. В качестве пластичной смеси предпочтительны поливиниловый спирт, смолы на основе акрила и смолы на основе винилацетата. Содержание пластичной смеси в гипсовой композиции составляет предпочтительно от 1 до 10% по массе, исходя из общей массы гипсовой композиции.
[0045] Полуводный гипс и карбонат кальция имеют белый цвет, и поэтому из материала для покрытий на основе гипса, приготовленного с помощью гипсовой композиции по настоящему воплощению, можно сформировать белый покровный слой, наподобие известковой штукатурки, и, например, можно сформировать белую поверхность стены наподобие известковой штукатурки. С другой стороны, в случае когда предполагается сделать покровный слой цвета, отличного от белого, гипсовая композиция может содержать красящее вещество. Имеются два основных типа красящих веществ: краски и пигменты, но предпочтительно используют пигменты.
[0046] В качестве пигмента можно использовать неорганические пигменты и органические пигменты различных оттенков. Неорганический пигмент особым образом не ограничен, и его примеры включают оксид цинка, оксид железа, диоксид титана, оксид хрома, гидроксид алюминия, желтый оксид железа, хром желтый, хромат цинка, тальк, ультрамарин, свинцовые белила, сажа газовая и соли фосфорной кислоты. Кроме того, органический пигмент особым образом не ограничен, и его примеры включают азо-пигменты, нитро-пигменты, нитрозо-пигменты, фталоцианиновые пигменты и конденсированные полициклические пигменты. Более того, можно также использовать красочные лаки. Содержание пигмента в гипсовой композиции можно устанавливать соответствующим образом, сообразно желаемому оттенку (яркость, хроматичность и насыщенность).
[0047] Гипсовая композиция по настоящему воплощению может содержать загуститель в целях улучшения тиксотропности материала для покрытий на основе гипса. Примеры загустителя включают загустители на основе целлюлозы, полиакриламиды, прежелатинизированный крахмал, производные крахмала и клеи, такие как аттапульгит, сепиолит, монтмориллонит и бентонит. Среди них предпочтительны загустители на основе целлюлозы. Походящие конкретные примеры загустителей на основе целлюлозы включают гидроксиэтилцеллюлозу, этилгидроксиэтилцеллюлозу, метилгидроксипропилцеллюлозу, метилгидрокси-этил целлюлозу, гидроксипропилметилцеллюлозу, метилцеллюлозу и карбоксиметилцеллюлозу и их соли. Можно использовать один или более из этих загустителей на основе целлюлозы. Содержание загустителя в гипсовой композиции составляет предпочтительно от 0,01 до 2% по массе, исходя из общей массы гипсовой композиции.
[0048] Гипсовая композиция по настоящему воплощению может содержать пеногаситель в целях предотвращения появления полос вследствие нанесения с помощью лопатки при нанесении на подложку материала для покрытий на основе гипса, и для повышения гладкости. В качестве пеногасителя можно использовать, например, пеногасители на основе силикона, на основе спирта и на основе полиэфира, и такие пеногасители можно использовать по отдельности или их можно использовать в комбинации из двух или более из них. В отношении этих пеногасителей, можно использовать широко известные пеногасители, включая синтетические вещества, природные вещества растительного происхождения и т.п. Содержание пеногасителя в гипсовой композиции составляет предпочтительно от 0,01 до 1% по массе, исходя из общей массы гипсовой композиции.
[0049] Гипсовая композиция по настоящему воплощению может быть изготовлена в форме порошка, таблетки, комка и т.п. Соответствующие компоненты полуводного гипса, карбоната кальция, замедлителя схватывания и т.п., содержащиеся в гипсовой композиции, можно применять объединенными в единую форму смеси или единую форму агента, или соответствующие компоненты можно применять раздельно в виде набора.
[0050] Из выше описанных форм, гипсовая композиция присутствует предпочтительно в форме порошка (комбинации порошков). В случае если гипсовая композиция имеет форму порошка, становится возможным готовить материал для покрытий на основе гипса в форме кашицы (жидкости) просто путем добавления воды к гипсовой композиции прямо на месте, где материал для покрытий наносится на подложку. Если гипсовая композиция изготовлена заранее в форме порошка, и затем воду добавляют к гипсовой композиции для приготовления материала для покрытий на основе гипса при нанесении материала для покрытий на основе гипса или, предпочтительно, непосредственно перед нанесением материала для покрытий на основе гипса на подложку, и используют таким образом приготовленный материал для покрытий на основе гипса, то реакцию гидратации полуводного гипса в гипсовой композиции еще легче предотвратить. Поэтому неравномерность окраски в покровном слое, сформированном посредством схватывания материала для покрытий, еще легче подавляется.
[0051] Материал для покрытий на основе гипса
В настоящем описании гипсовая композиция, включающая воду, называется как «материал для покрытий на основе гипса». Иными словами, материал для покрытий на основе гипса согласно одному воплощению настоящего изобретения включает: полуводный гипс со средним диаметром частиц 50 мкм или менее; карбонат кальция со средним диаметром частиц 50 мкм или менее; замедлитель схватывания; и воду. Этот материал для покрытий на основе гипса имеет содержание карбоната кальция от 10 до 400 массовых частей и содержание замедлителя схватывания 0,1 массовых частей или более, по отношению к 100 массовым частей полуводного гипса.
[0052] Материал для покрытий на основе гипса по настоящему воплощению может быть изготовлен в форме кашицы (жидкости), пластичной смеси, геля и т.п. Среди этого, материал для покрытий на основе гипса имеет предпочтительно форму кашицы (жидкости), с тем чтобы материал для покрытий на основе гипса можно было наносить на подложку в том виде, как он есть. В случае, когда материал для покрытий на основе гипса по настоящему воплощению продается как материал для покрытий на основе гипса, включающий воду, в материале для покрытий на основе гипса предпочтительно содержится терминатор реакции в целях подавления реакция гидратации полуводного гипса на стадии, предшествующей использованию.
[0053] Применение материала для покрытий на основе гипса типа так называемой «готовой смеси», в котором вода и терминатор реакции включены заранее на стадии, предшествующей применению материала для покрытий, как описано выше, имеет преимущество в том, что можно не выполнять работу по добавлению воды в гипсовую композицию на месте, где материал для покрытий наносят на подложку. Следует заметить, что, если это необходимо, можно добавлять также инициатор реакции в материал для покрытий на основе гипса типа готовой смеси в момент использования. Кроме того, поскольку материал для покрытий на основе гипса типа готовой смеси включает воду, существует вероятность того, что часть полуводного гипса с течением времени подвергнется реакции гидратации до нанесения материала для покрытий, а также вероятность того, что реакция гидратации в материале для покрытий произойдет частично, когда будут наносить материал для покрытий по причине того, что характеристики гипсовой композиции изменились в процессе хранения, или по другим причинам. Поэтому гипсовая композиция согласно одному воплощению настоящего изобретения составлена предпочтительно в форме порошка, как описано ранее.
[0054] Содержание воды, присутствующей в материале для покрытий на основе гипса, особым образом не ограничено и его можно определить надлежащим образом, в соответствии с настоящим описанием. Например, материал для покрытий на основе гипса предпочтительно включает от 30 до 60 массовых частей воды, по отношению к 100 массовым частей общего количества полуводного гипса, карбоната кальция и замедлителя схватывания. Кроме того, соотношение смешивания воды составляет предпочтительно от 30 до 60% по массе, исходя из содержания сухих веществ гипсовой композиции. Материал для покрытий на основе гипса предпочтительно имеет рН 7 или более, и менее, чем 9 (около нейтрального значения рН), более предпочтительно 7 или более, и 8 или менее, и еще более предпочтительно 7 или более, и менее, чем 8 (около нейтрального значения рН). В настоящем описании рН материала для покрытий представляет собой значение, измеренное при 25°С. Можно надлежащим образом добавлять агент для доведения рН, чтобы довести рН материала для покрытий на основе гипса. В качестве агента для доведения рН можно использовать, например, кислоты, такие как хлороводородная кислота и серная кислота, и основания, такие как гидроксид натрия, гидроксид калия и гидроксид кальция.
[0055] В материале для покрытий на основе гипса по настоящему воплощению используется описанная ранее гипсовая композиция, и поэтому он может образовать покровный слой, в котором реакция гидратации полуводного гипса подавлена, и в частности, можно сформировать покровный слой, в котором состояние полуводного гипса (числа гидратации сульфата кальция) практически сохраняется. Таким образом, из материала для покрытий на основе гипса можно сформировать покровный слой, в котором подавлена неравномерность окраски, вызванная частичной или неравномерной реакцией гидратации полуводного гипса. Предпочтительно, чтобы материал для покрытий на основе гипса по настоящему воплощению давал дифракционный пик, относящийся к полуводному гипсу, который содержался в гипсовой композиции, и не давал дифракционный пик, относящийся к дигидрату гипса, образовавшемуся в результате реакции гидратации полуводного гипса, в порошковом рентгенодифракционном анализе покровного слоя, полученного посредством сухого схватывания материала для покрытий на основе гипса. Более того, в гипсовой композиции по настоящему воплощению время начала схватывания реакции гидратации, измеренное в соответствии с JIS А 6904, как описано ранее, составляет предпочтительно 24 часа или более.
[0056] Поскольку и полуводный гипс, и карбонат кальция, каждый из которых содержится в материале для покрытий на основе гипса, имеет средний диаметр частиц 50 мкм или менее, становится возможным образовать тонкий и гладкий покровный слой. В частности, из материала для покрытий на основе гипса возможно сформировать покровный слой, имеющий шероховатость поверхности, составляющую по десяти баллам высоты бугорков шероховатости Rz (мкм) 5 мкм или менее, предпочтительно 3 мкм или менее, более предпочтительно 2 мкм или менее, и еще более предпочтительно 1 мкм или менее, при этом десять баллов средней шероховатости Rz (мкм) подробно описаны в JIS В 0601:1982 (JIS В 0601:2013 Appendix JA). Следует отметить, что чем ниже величина Rz, тем более гладкая поверхность покровного слоя. Нижний предел шероховатости Rz особым образом не ограничен и может быть сведен к 0,1 мкм или более.
[0057] Кроме того, из материала для покрытий на основе гипса по настоящему воплощению можно сформировать покровный слой, имеющий прочность по дюрометру типа D, составляющую 51 или более, более предпочтительно 56 или более, при этом прочность по дюрометру типа D подробно описана в JIS K 6253-3:2012. В качестве соответствующих значений вышеописанной шероховатости поверхности и прочности по дюрометру типа D, можно принять величины, измеренные для покровного слоя, полученного путем нанесения материала для покрытий на основе гипса на гипсовую панель, высушивания и схватывания нанесенного материала для покрытий на основе гипса.
[0058] В целом, виды применения материала для покрытий на основе гипса включают материал для обработки мест стыка и штукатурный материал (для грунтового покрытия, облицовочного покрытия, а также как для грунтового, так и облицовочного покрытия). Гипсовая композиция для материала для покрытий отвердевающего на воздухе типа и материал для покрытий на основе гипса по настоящему воплощению составлены так, чтобы не допустить протекание реакции гидратации полуводного гипса, и поэтому можно предотвратить неравномерность окраски, вызванную частичной или неравномерной реакцией гидратации полуводного гипса. Таким образом, гипсовая композиция и материал для покрытий на основе гипса по настоящему воплощению пригодны для применения в качестве материала, который наносят на поверхность, или материала, который тонко сформирован, и с этой точки зрения, гипсовая композиция и материал для покрытий на основе гипса по настоящему воплощению предпочтительно применяются в качестве штукатурного материала. В частности, гипсовая композиция и материал для покрытий на основе гипса по настоящему воплощению делают возможным сформировать тонкий и гладкий покровный слой, и поэтому их более предпочтительно применять в качестве штукатурного материала для облицовочных покрытий, или же как для грунтового, так и облицовочного покрытия, и еще более предпочтительно в качестве штукатурного материала для тонкого облицовочного покрытия, или же как для тонкого грунтового покрытия, так и тонкого облицовочного покрытия с толщиной 3 мм или менее.
[0059] Гипсовая композиция по настоящему воплощению, описанная выше, включает полуводный гипс и карбонат кальция, каждый со средним диаметром частиц 50 мкм или менее, и замедлитель схватывания, каждый в определенном соотношении, и поэтому позволяет сформировать тонкий и гладкий покровный слой с высокой прочностью поверхности и делает возможным подавить реакцию гидратации полуводного гипса. Таким образом, если материал для покрытий на основе гипса получен за счет добавления воды к гипсовой композиции, то можно сформировать покровный слой, в котором частичная или неравномерная реакция гидратации полуводного гипса подавлена, и в котором полуводный гипс сохраняется почти полностью или почти однородно, даже если покровный слой представляет собой тонкий покровный слой, имеющий превосходные свойства в отношении устойчивости к царапанию и ударопрочности. Таким образом, из материала для покрытий на основе гипса, полученного за счет добавления воды к гипсовой композиции по настоящему воплощению, можно сформировать покровный слой, в котором подавлена неравномерность окраски, вызванная частичной или неравномерной реакцией гидратации полуводного гипса.
[0060] Кроме того, полуводный гипс и карбонат кальция, каждый из которых будут включены в качестве основных материалов в гипсовую композицию по настоящему воплощению, имеют белый цвет, и поэтому применение материала для покрытий на основе гипса, полученного за счет добавления воды к гипсовой композиции, позволяет сформировать тонкий и гладкий покровный слой наподобие известковой штукатурки. В случае если применяют обычные материалы для покрытий на основе известковой штукатурки, рН материалов для покрытий на основе известковой штукатурки находится в щелочной области, и, кроме того, в ходе работ по нанесению материала для покрытий на основе известковой штукатурки может рассеиваться пыль. Более того, если обычные материалы для покрытий на основе известковой штукатурки наносят непосредственно, например, на гипсовую панель, известковая штукатурка плохо сцепляется с гипсовой панелью, так что покровный слой может отслоиться от бумаги-основы гипсовой панели, присутствующей на поверхности гипсовой панели, или же цвет бумаги-основы для гипсовой панели может переноситься на отделанную поверхность (например поверхность стены), на которую наносят материал для покрытий. Наоборот, в случае если применяют гипсовую композицию по настоящему воплощению, можно легко приготовить материал для покрытий на основе гипса, имеющий рН 7 или более, и менее, чем 9, таким образом, что повышается безопасность, и, кроме того, материал для покрытий на основе гипса легко сцепляется с гипсовой панелью и тканью (обоями), так что возможно предотвратить выше описанный перенос окраски. Поэтому гипсовая композиция и материал для покрытий на основе гипса по настоящему воплощению более удобны для применения в отделке внутренних стен и внешних стен строения, чем материалы для покрытий на основе известковой штукатурки.
[0061] Следует заметить, что гипсовую композицию по настоящему воплощению можно составлять следующим образом.
[1] Гипсовая композиция для материала для покрытий отвердевающего на воздухе типа, включающая: полуводный гипс со средним диаметром частиц 50 мкм или менее; карбонат кальция со средним диаметром частиц 50 мкм или менее; и замедлитель схватывания, при этом указанная гипсовая композиция имеет содержание карбоната кальция от 10 до 400 массовых частей и содержание замедлителя схватывания 0,1 массовых частей или более, по отношению к 100 массовым частей полуводного гипса.
[2] Гипсовая композиция по п. [1], в которой полуводный гипс имеет средний диаметр частиц 40 мкм или менее, а карбонат кальция имеет средний диаметр частиц 40 мкм или менее.
[3] Гипсовая композиция по п. [1] или [2], в которой содержание карбоната кальция составляет от 10 до 200 массовых частей, по отношению к 100 массовым частей полуводного гипса.
[4] Гипсовая композиция по любому из пп. [1]-[3], в которой содержание замедлителя схватывания составляет от 0,1 до 10 массовых частей, по отношению к 100 массовым частей полуводного гипса.
[5] Гипсовая композиция по любому из пп. [1]-[4], в которой содержание замедлителя схватывания составляет от 0,1 до 2 массовых частей, по отношению к 100 массовым частей полуводного гипса.
[6] Гипсовая композиция по любому из пп. [1]-[5], в которой замедлитель схватывания, по меньшей мере один, выбран из группы, состоящей из лимонной кислоты, янтарной кислоты, уксусной кислоты, яблочной кислоты, этилендиаминтетрауксусной кислоты, диэтилентриаминпентауксусной кислоты и их солей, а также сахарозы, крахмала и продуктов распада белка.
[7] Гипсовая композиция по любому из пп. [1]-[6], для которой в порошковом рентгенодифракционном анализе покровного слоя, полученного за счет добавления воды к гипсовой композиции для материала для покрытий и затем сухого схватывания полученной смеси, присутствует дифракционный пик, относящийся к полуводному гипсу, и не присутствует дифракционный пик, относящийся к дигидрату гипса, образующемуся вследствие реакции гидратации полуводного гипса.
[8] Гипсовая композиция по любому из пп. [1]-[7], для которой время начала схватывания гидратации, которая происходит при добавлении воды к гипсовой композиции для материала для покрытий, составляет 24 часа или более.
[0062] Кроме того, материал для покрытий на основе гипса по настоящему воплощению может быть составлен следующим образом.
[9] Материал для покрытий на основе гипса отвердевающего типа, включающий: полуводный гипс со средним диаметром частиц 50 мкм или менее; карбонат кальция со средним диаметром частиц 50 мкм или менее; замедлитель схватывания; и воду, причем материал для покрытий на основе гипса отвердевающего типа имеет содержание карбоната кальция от 10 до 400 массовых частей и содержание замедлителя схватывания 0,1 массовых частей или более, по отношению к 100 массовым частей полуводного гипса.
[10] Материал для покрытий на основе гипса по п. [9], включающий от 30 до 60 массовых частей воды, по отношению к 100 массовым частей от общего количества полуводного гипса, карбоната кальция и замедлителя схватывания.
[11] Материал для покрытий на основе гипса по п. [9] или [10], имеющий рН 7 или более, и менее чем 9.
[12] Материал для покрытий на основе гипса по любому из пп. [9]-[11], для которого в порошковом рентгенодифракционном анализе покровный слой, полученный посредством сухого схватывания материала для покрытий на основе гипса, дает дифракционный пик, относящийся к полуводному гипсу, и не дает дифракционный пик, относящийся к дигидрату гипса, образующемуся вследствие реакции гидратации полуводного гипса.
[0063] Способ нанесения материала для покрытий на основе гипса Способ нанесения материала для покрытий на основе гипса согласно одному воплощению настоящего изобретения включает стадию нанесения материала для покрытий на основе гипса на подложку (здесь и далее иногда обозначаемую как "стадия нанесения"). В качестве материала для покрытий на основе гипса при данном способе нанесения, применяют материал для покрытий на основе гипса отвердевающего типа, полученный добавлением воды к гипсовой композиции для материала для покрытий согласно описанному ранее воплощению, или материал для покрытий на основе гипса отвердевающего типа согласно описанному ранее воплощению. Поэтому на протяжении стадии нанесения можно сформировать покровный слой, в котором состояние полуводного гипса сохраняется, и в частном случае, при исследовании с помощью порошкового рентгенодифракционного анализа, можно сформировать покровный слой, который дает дифракционный пик, относящийся к полуводному гипсу, содержавшемуся в материале для покрытий на основе гипса, и который не дает дифракционный пик, относящийся к дигидрату гипса, образовавшемуся при реакции гидратации полуводного гипса. Поскольку можно сформировать такой покровный слой, применяя способ нанесения материала для покрытий на основе гипса по настоящему воплощению, можно подавлять неравномерность окраски покровного слоя, сформированного из материала для покрытий на основе гипса, и его можно принять как способ для предотвращения неравномерности окраски покровного слоя, сформированного из материала для покрытий на основе гипса.
[0064] Как описано выше, при способе нанесения по настоящему воплощению можно использовать материал для покрытий на основе гипса отвердевающего типа, полученный добавлением воды к гипсовой композиции согласно описанному ранее воплощению, в качестве материала для покрытий на основе гипса. Поэтому способ нанесения по настоящему воплощению может включать стадию добавления воды к гипсовой композиции для материала для покрытий согласно описанному ранее воплощению с целью приготовления материала для покрытий на основе гипса отвердевающего типа (здесь и далее иногда обозначаемую как "стадия приготовления"). На стадии приготовления предпочтительно добавляют от 30 до 60 массовых частей воды к гипсовой композиции, по отношению к 100 массовым частей общего количества полуводного гипса, карбоната кальция и замедлителя схватывания.
[0065] Подложка (субстрат), представляющая собой объект для нанесения материала для покрытий на основе гипса по настоящему воплощению, особым образом не ограничена. Примеры подложки (субстрата) включают цементные и гипсовые основы, деревянные основы, стены, покрытые известковой штукатуркой, различные пластиковые основы и различные металлические основы. Конкретные примеры цементных и гипсовых основ включают гипсовые панели, гипсовую шпатлевку, доломитовую шпатлевку, бетон, глинобитные стены, диатомитовые стены, целлюлозно-цементные плиты и древесно-цементные плиты (цементированные доски и цементированные древесно-стружечные плиты). Конкретные примеры деревянных основ включают: древесные панели, такие как фанера (шпон), древесноволокнистые панели и древесно-стружечные панели; профилированный клееный брус; и слоистую древесину. Кроме того, на подложку (субстрат) можно наклеивать ткань, или на подложку (субстрат) можно наносить различные типы фасок. Иными словами, в соответствии со способом нанесения по настоящему воплощению, посредством нанесения описанного ранее материала для покрытий на основе гипса на ткань (обои) или на поверхность покровного слоя краски, можно производить отделку стен (стен внутренней отделки и стен внешней отделки), полов и потолков здания.
2
[0066] На стадии нанесения, инструмент, применяемый для нанесения материала для покрытий на основе гипса на подложку (субстрат) особым образом не ограничен, и можно использовать лопатки (деревянные лопатки и металлические лопатки) и т.п., которые применяются для штукатурных материалов вплоть до настоящего времени. Количество материала для покрытий на основе гипса, которое следует нанести на подложку на стадии нанесения, составляет предпочтительно от 1,0 до 6,3 кг/м. Кроме того, толщина покрытия материала для покрытий на основе гипса на подложку составляет предпочтительно от 0,5 до 3 мм.
[0067] Способ нанесения по настоящему воплощению предпочтительно включает стадию создания дополнительного водоотталкивающего покровного слоя на покровном слое, сформированном посредством сухого схватывания материала для покрытий на основе гипса после стадии нанесения. Путем создания водоотталкивающего покровного слоя на покровном слое (покровном слое на основе гипса), сформированном из материала для покрытий на основе гипса, можно подавить абсорбцию воды покровным слоем после образования материала для покрытий на основе гипса. Поэтому становится возможным стабильно, в течение длительного периода времени сохранять покровный слой, в котором состояние полуводного гипса сохраняется (в частном случае, покровный слой, который дает дифракционный пик, относящийся к полуводному гипсу и который не дает дифракционный пик, относящийся к дигидрату гипса, образовавшегося при реакции гидратации полуводного гипса).
[0068] Стадия создания водоотталкивающего покровного слоя на покровном слое на основе гипса можно осуществлять путем нанесения водоотталкивающей краски на покровный слой на основе гипса. В качестве водоотталкивающей краски можно использовать различные стандартные материалы, которые могут обеспечивать водоотталкивающие и противообрастающие свойства при их нанесении на известковую штукатурку, гипсовую штукатурку, гипсовую панель, кальций-силикатную панель и т.п.Кроме того, также можно применять имеющиеся в продаже краски, и примеры имеющихся в продаже продуктов включают FJ150, FJ170, FJ171, FJ172 (все торговые названия, производства TIGEREX Co., Ltd.). Если применяют FJ170, FJ171, FJ172 и т.п., можно обеспечить также устойчивость к загрязнениям жировыми пятнами и т.п.
[0069] Следует заметить, что даже в случае если последующая стадия, на которой создается дополнительный водоотталкивающий покровный слой, сопровождает стадию нанесения, материалы для покрытий отвердевающего типа, такие как материалы для покрытий на основе известковой штукатурки, которые стандартно применяются вплоть до настоящего времени, могут обеспечивать достаточную удобоукладываемость в течение от 2 до 6 часов после того, как материал для покрытий нанесли на подложку. В отношении материала для покрытий на основе гипса согласно одному воплощению настоящего изобретения, а также в качестве стандартных материалов для покрытий отвердевающего типа, последующую стадию можно проводить примерно в то же время, что и выше описанный момент времени.
[0070] Способ нанесения материала для покрытий на основе гипса по настоящему воплощению может быть состоять из следующего.
[13] Способ нанесения материала для покрытий на основе гипса, включающий стадию нанесения материала для покрытий на основе гипса отвердевающего типа, полученного добавлением воды к гипсовой композиции для материала для покрытий по любому из пп. [1]-[8], или нанесения материала для покрытий на основе гипса отвердевающего типа по любому из пп. [9]-[12] на подложку.
2
[14] Способ нанесения по п. [13], при котором количество материала для покрытий на основе гипса, которое следует нанести на подложку, составляет от 1,0 до 6,3 кг/м.
[15] Способ нанесения по п. [13] или [14], при котором толщина покрытия материалом для покрытий на основе гипса на подложке составляет от 0,5 до 3 мм.
[16] Способ нанесения по любому из пп. [13]-[15], включающий стадию дополнительного создания водоотталкивающего покровного слоя на покровном слое, образованном из материала для покрытий на основе гипса.
Примеры
[0071] Здесь и далее настоящее изобретение будет описано более детально посредством Тестовых примеров; однако настоящее изобретение не ограничено ниже следующими Тестовыми примерами. Следует заметить, что все "доли" и "%" в следующем далее описании приведены исходя из массы, если не указано иное.
[0072] Приготовление Известковой штукатурной композиции и Известкового штукатурного материала для покрытий
В качестве известковой штукатурной композиции готовили материал под торговым названием "МК Plaster (Overcoat)" производства Murakashi Lime Industry Co., Ltd. В Тестовом примере 1 к известковой штукатурной композиции добавляли воду при соотношении смешивания воды 80% (80 частей воды добавляли к 100 частям известковой штукатурной композиции), и полученную смесь замешивали для приготовления материала для покрытий на основе известковой штукатурки для применения в тестовом образце 1.
[0073] Приготовление Гипсовых композиций для материала для покрытий и Материалов для покрытий на основе гипса
В Тестовых примерах 2-20 соответствующие компоненты, показанные в верхних рядах Таблиц 1-4 (единицы: массовые части), смешивали и перемешивали в достаточной мере миксером для получения гипсовых композиций для материала для покрытий, каждая из которых имеет состав, приведенный в Таблицах 1-4, в качестве гипсовых композиций для материала для покрытий, предназначенного для использования в тестовых образцах 2-20. В качестве замедлителя схватывания в Тестовых примерах 2-17 использовали имеющиеся в продаже продукты распада белка в форме порошка со средним диаметром частиц 20 мкм, в Тестовом примере 18 использовали этилендиаминтетраацетат динатрия со средним диаметром частиц 20 мкм, в Тестовом примере 19 использовали малат натрия со средним диаметром частиц 20 мкм, а в Тестовом примере 20 использовали диэтилентриаминпентауксусную кислоту. Кроме того, хотя это и не показано в Таблицах 1-4, в гипсовых композициях для материала для покрытий, предназначенного для использования в тестовых образцах 2-20, 5 частей сополимера этилен-винилацетата (ЭВА) (производства Wacker Chemie AG, торговое название "RE 546Z") смешивали как пластичную смесь (вяжущее вещество), по отношению к 100 частям (от общего количества полуводного гипса, карбоната кальция и замедлителя схватывания) гипсовой композиции для материала для покрытий.
К каждой из полученных гипсовых композиций добавляли воду в соотношении смешивания воды 40% (40 частей воды добавляли к 100 частям гипсовой композиции) для получения материалов для покрытий на основе гипса, предназначенных для использования в тестовых образцах 2-20. В Тестовом примере 19 значение рН материала для покрытий на основе гипса доводили гашеной известью.
[0074] Приготовление тестовых образцов 1-20
2
Поверхность гипсовой панели 30 см длиной и 30 см шириной (толщина панели: 9,5 мм, производства Yoshino Gypsum Co., Ltd., торговое название "Tiger Board") покрывали каждым из приготовленных материалов для покрытия с помощью лопатки, слоем толщиной 1 мм. Заданное количество нанесенного материала для покрытий составляло 1,7 кг/м на единицу площади гипсовой панели. Материал для покрытий, нанесенный на гипсовую панель, схватывался в сухих условиях при температуре 23°С и влажности 50% отн. влажн. в течение 24 часов с образованием покровного слоя. Каждую гипсовую панель, на которой формировался покровный слой, высушивали до постоянного веса в сушильном аппарате при 40°С в течение 24 часов, с получением тестовых образцов 1-20.
[0075] Способы оценки Оценка рН
Для известковой штукатурной композиции, использованной в тестовом образце 1, и гипсовых композиций, использованных для тестовых образцов 2-20, извлекали по 10 г каждой композиции и затем помещали в 200 мл деионизованной воды. Измеряли рН композиции через 3 мин после помещения композиции в воду с помощью рН-метра (торговое название "рН METER HM-5S" производства DKK-TOA CORPORATION). Оценку проводили на основании измеренных значений рН по следующим критериям. Значения рН, измеренные для соответствующих композиций, и результаты оценки представлены в Таблицах 1-4.
А: рН составляет 7,0 или более и менее чем 8,0. В: рН составляет 8,0 или более и менее чем 9,0. С: рН составляет 9,0 или более.
[0076] Оценка шероховатости поверхности
Шероховатость поверхность, подробно описанную в JIS В 0601:1982, измеряли с помощью инструмента для измерения шероховатости поверхности (торговое название "Surftest 402" производства Mitutoyo Corporation) для каждого из тестовых образцов 1-20. Оценку проводили с помощью измерения средней высоты микронеровностей по десяти точкам Rz (мкм) согласно следующим критериям. Следует отметить, что чем меньше значение Rz, тем ровнее поверхность покровного слоя. Значения Rz и результаты оценки для соответствующих образцов представлены Таблицах 1-4.
A: Rz составляет менее, чем 2,0 мкм.
В: Rz составляет 2,0 мкм или более и менее, чем 5,0 мкм.
С: Rz составляет 5,0 мкм или более.
[0077] Оценка прочности поверхности
Прочность поверхности измеряли твердомером резины (Типа D, производства TECLOCK Corporation) для поверхности каждого покровного слоя на тестовых образцов 1-20. Более конкретно, твердомер резины надавливали на поверхность покровного слоя на каждом тестовом образце для измерения прочности по дюрометру типа D (здесь и далее обозначается как "прочность типа D") в соответствии с тем, как подробно описано в JIS K 6253-3:2012. Оценку проводили на основании измеренных значений прочности типа D соответствующих тестовых образцов согласно следующим критериям. Прочность поверхности и результат оценки для соответствующих тестовых образцов представлены Таблицах 1-4.
А: тип D прочность составляет 56 или более.
В: тип D прочность составляет 51 или более и менее, чем 56.
С: тип D прочность составляет менее, чем 51.
[0078] Рентгенодифракционный анализ
Проверку на присутствие дигидрата гипса проводили с помощью рентгенодифракционного анализа покровного слоя на каждом тестируемом образце. Для рентгенодифракционного анализа использовали прибор для рентгенодифракционного анализа (торговое название "LabX XRD-6100" производства SHIMADZU CORPORATION). Всю поверхность покровного слоя на тестовом образце снимали скребком, и порошок покровного слоя, снятого со всей поверхности покровного слоя, вносили в держатель специально для прибора рентгенодифракционного анализа, в целях записи дифракционной рентгенограммы в диапазоне угла дифракции (угол 29; G: угол падения) от 10° до 16°. Условия измерения были установлены следующим образом: мишень: Си; фильтр: Ni; напряжение: 30 В; ток: 10 мА; и скорость сканирования: 17 мин.
[0079] Известно, что на дифракционной рентгенограмме четкий пик, относящийся к дигидрату гипса, появляется при угле дифракции 11-12°, а четкий пик, относящийся к полуводному гипсу, появляется при угле дифракции от 14 до 15°. На основании этого факта, по полученным дифракционным рентгенограммам устанавливали, присутствует ли дигидрат гипса (иными словами, присутствует ли на дифракционной рентгенограмме пик при угле дифракции 11-12°), а также присутствует ли полуводный гипс (иными словами, присутствует ли на дифракционной рентгенограмме пик при угле дифракции 14-15°). В Таблицах 1-4 показано, присутствует ли пик, относящийся к полуводному гипсу, и присутствует ли пик, относящийся к дигидрату гипса. В качестве примеров на Фиг. 1 показана порошковая рентгеновская дифрактограмма покровного слоя, взятого от тестового образца 2, а на Фиг. 2 показана порошковая рентгеновская дифрактограмма покровного слоя, взятого от тестового образца 12. Следует заметить, что порошковая рентгеновская дифрактограмма, такая как показанная на Фиг. 1, подтверждена для каждого покровного слоя, взятого от тестовых образцов 3-11 и 14-20, и порошковая рентгеновская дифрактограмма, такая как показанная на Фиг. 2, подтверждена для покровного слоя, взятого от тестового образца 13.
[0080] Кроме того, в случае когда пик, относящийся к дигидрату гипса, присутствует на дифракционной рентгенограмме, это указывает на присутствие дигидрата гипса, образующегося при реакции гидратации полуводного гипса. В этом случае существует вероятность того, что происходит частичная или неравномерная реакция гидратации полуводного гипса, и поэтому дают оценку, что это обстоятельство может вызвать неравномерность окраски в покровном слое, так что результат оценки представляют как "плохая" в полях "Оценки неравномерности окраски" в Таблицах 1-4. Наоборот, в случае если на дифракционной рентгенограмме отсутствует пик, относящийся к дигидрату гипса, дают оценку, что есть возможность предотвращения неравномерности окраски в покровном слое, так что результат оценки описывают как "хорошая" в полях "Оценки неравномерности окраски" в Таблицах 1-4.
[0081]
*1: Компоненты и средний диаметр частиц
*2: Результаты оценки
[0082]
*1: Компоненты и средний диаметр частиц
*2: Результаты оценки
[0083]
*1: Компоненты и средний диаметр частиц
*2: Результаты оценки
[0084]
*1: Компоненты и средний диаметр частиц
*2: Результаты оценки
[0085] Приведенными выше результатами оценки для тестовых образцов 1-20 было подтверждено, что можно сформировать покровный слой, который имеет высокую прочность поверхности и который дает возможность подавить неравномерность окраски, даже если покровный слой тонкий и гладкий, из гипсовой композиции, включающей 100 частей полуводного гипса со средним диаметром частиц 50 мкм или менее, от 10 до 400 частей карбоната кальция со средним диаметром частиц 50 мкм или менее, и 0,1 массовых частей или более замедлителя схватывания (тестовые образцы 2-4, 7-10 и 14-20). Кроме того, каждый из тестовых образцов был приготовлен одним и тем же образом, как и тестовый образец 2, с использованием цитрата натрия, сукцината натрия, ацетата натрия, сахарозы или крахмала вместо продуктов распада белка, используемых в качестве замедлителя схватывания в гипсовой композиции для материала для покрытий и в материале для покрытий на основе гипса, оба из которых использованы в тестовом образце 2. Измерение значения рН гипсовой композиции, использованной для каждого из тестируемых образцов, а также шероховатости поверхности, прочности поверхности и порошковый рентгенодифракционный анализ для каждого тестового образца проводили выше описанными способами, и было подтверждено, что получаются почти те же результаты, что и для тестового образца 2.
[0086] Следует заметить, что на тестовом образце 6, приготовленном с использованием гипсовой композиции, не содержащей карбонат кальция, был сформирован покровный слой, имеющий шершавую поверхность. Предполагают, что связано с тем, что при нанесении на гипсовую панель материала для покрытий на основе гипса, полученного путем добавления воды к гипсовой композиции, в ходе подготовки тестового образца 6, такой материал для покрытий на основе гипса становился клейким, и материал для покрытий на основе гипса плохо отделялся от лопатки.
[0087] На тестовом образце 11, приготовленном с помощью гипсовой композиции, включающей 500 частей карбоната кальция, по отношению к 100 частям полуводного гипса, был получен покровный слой, имеющий шершавую поверхность и имеющий низкую прочность поверхности. Полагают, что это обусловлено тем, что неровности, которые дает лопатка в ходе нанесения с помощью лопатки на гипсовую панель материала для покрытий на основе гипса, полученного добавлением воды к гипсовой композиции при подготовке тестового образца 11, было трудно устранить, даже если на эти неровности надавливали лопаткой. Можно заключить, что причиной того, что неровности, образованные лопаткой, было трудно устранить, является то, что на приповерхностной стороне слоя неравномерно присутствует избыточное количество карбоната кальция в процессе образования покровного слоя, что делает более затруднительным формирование приповерхностной стороны покровного слоя посередине.
[0088] В отношении тестового образца 12, приготовленного с помощью гипсовой композиции, не содержащей замедлитель схватывания, и тестового образца 13, полученного с помощью гипсовой композиции, включающей 0,07 частей замедлителя схватывания, по отношению к 100 частям полуводного гипса, подтвержден дифракционный пик, относящийся к полуводному гипсу, и дифракционный пик, относящийся к дигидрату гипса, в порошковой рентгеновской дифрактограмме покровных слоев. Соответственно, было показано, что в тестовых образцах 12 и 13 полуводный гипс частично претерпевает реакцию гидратации, и формируется покровный слой, в котором вероятно возникновение неравномерности окраски.
[0089] Кроме того, в отношении тестовых образцов 2-4, 7-10 и 14-20, время начала схватывания реакции гидратации измеряли вплоть до 24 часов и 48 часов в соответствии с JIS А 6904, с тем отличием, что нормальную консистенцию, описанную в JIS А 6904, устанавливали до глубины проникновения, составляющей 20±2 мм. Как результат, положение, в котором используемая для измерения игла останавливалась, составляло 0 мм от дна контейнера, в который помещали материал для покрытий на основе гипса, как по истечении 24 часов, так и 48 часов. Исходя из этого результата, а также из того факта что тонкое покрытие было осуществлено таким образом, что толщина покрытия материала для покрытий на основе гипса при изготовлении выше описанных тестовых образцов составляла 3 мм или менее, полагают, что в выше описанных тестовых образцах покровный слой формировался за счет сухого схватывания в состоянии, когда материал для покрытий на основе гипса не подвергался реакции гидратации, и вода в материале для покрытий на основе гипса абсорбировалась подложкой и выпарилась в воздух. Это означает, что покровный слой формировался в том состоянии, при котором время окончания сухого схватывания наступает раньше, чем время начала схватывания реакции гидратации материала для покрытий на основе гипса.